"無機充填材を含有する樹脂硬化物であり、前記無機充填材は、歯科補綴物に切削加工された場合の対合歯側に偏在し、かつ、不均一に分布していることを特徴とする歯科切削加工用レジン材料。最も歯茎に近い部位に加工される側の面の高さを0、最も対合歯に近い部位に加工される側の面の高さを10として、高さ7から10の部分に無機充填材全量の4割以上が含有されていることを特徴とする請求項1に記載の歯科切削加工用レジン材料。請求項1又は2に記載の歯科切削加工用レジン材料が切削加工されて成ることを特徴とする歯科補綴物。本発明は上記の点に鑑みてなされたものであり、対合歯と当たる部分は強度が高く、フィット感及び審美性に優れる歯科補綴物及びこの歯科補綴物を効率よく製造することができる歯科切削加工用レジン材料を提供することを目的とするものである。本発明に係る歯科切削加工用レジン材料は、無機充填材を含有する樹脂硬化物であり、前記無機充填材は、歯科補綴物に切削加工された場合の対合歯側に偏在し、かつ、不均一に分布していることを特徴とするものである。前記歯科切削加工用レジン材料にあっては、最も歯茎に近い部位に加工される側の面の高さを0、最も対合歯に近い部位に加工される側の面の高さを10として、高さ7から10の部分に無機充填材全量の4割以上が含有されていることが好ましい。本発明に係る歯科補綴物は、前記歯科切削加工用レジン材料が切削加工されて成ることを特徴とするものである。本発明の歯科補綴物は、対合歯と当たる部分は強度が高く、フィット感及び審美性に優れるものである。本発明の歯科切削加工レジン材料は、前記歯科補綴物を効率よく製造することができるものである。以下、本発明を実施するための形態を説明する。歯科補綴物は無機充填材を含有する樹脂硬化物であって、歯科切削加工用レジン材料を切削加工等することにより所望の形状に形成される。歯科切削加工用レジン材料は無機充填材を含有する樹脂硬化物であって、無機充填材と樹脂成分との混合物である樹脂組成物を硬化させて形成されるものである。[無機充填材]無機充填材としては、歯科用材料として使用され得る適宜の無機材料からなる粒子無機粒子が用いられる。無機充填材の具体例としては、シリカ粒子、アルミナ粒子、ジルコニア粒子、並びにアルミナとジルコニアのうち少なくとも一方がシリカと複合してなる複合セラミックからなる粒子が挙げられ、これらの粒子が一種または複数種用いられる。歯科補綴物中の無機充填材全体中には、平均粒径が0.2~50μmの範囲にある第一の無機粒子が含まれていることが好ましい。歯科切削加工用レジン材料にこのような第一の無機粒子が含まれていると、歯科補綴物の曲げ強度等の機械的強度が特に高くなる。第一の無機粒子の平均粒径が0.2μm以上であることで歯科補綴物の機械的強度が特に高くなり、この平均粒径が50μm以下であることで歯科切削加工用レジン材料の高い加工性が確保される。臼歯などに用いられる歯科補綴物では高い機械的強度が求められるので、歯科補綴物の機械的強度をいっそう向上させるためには第一の無機粒子の平均粒径が0.4μm以上であることが好ましい。また、歯科補綴物を切削加工する段階では、加工時間の短縮や加工冶具の摩耗低減などが求められるので、歯科切削加工用レジン材料の加工性をいっそう向上させるためには第一の無機粒子の平均粒径が20μm以下が特に好ましい。歯科補綴物中の無機充填材全体中には、平均粒径が0.005~0.1μmの範囲にある第二の無機粒子が含まれていることも好ましい。歯科補綴物の機械的強度の向上のためには無機粒子の粒径は第一の無機粒子のように大きい方がより好ましいが、第二の無機粒子の平均粒径が0.005μm以上であることで、第二の無機粒子によっても歯科補綴物の機械的強度は高くなる。第二の無機粒子の平均粒径が0.005μm以上であると第二の無機粒子の凝集が抑制されることで、第二の無機粒子が母相中に分散しやすくなるという利点もある。更に第二の無機粒子の平均粒径が0.1μm以下であると第二の無機粒子の粒径が光の波長に比して小さくなるため、第二の無機粒子が歯科補綴物の透明性に与える影響は小さい。このため、歯科補綴物に第二の無機粒子が含まれていると、歯科補綴物の透明性が損なわれることなく歯科補綴物の機械的強度が高くなる。歯科補綴物の機械的強度をいっそう向上させるためには第二の無機粒子の平均粒径は0.015μm以上であることが好ましい。前歯などに用いられる歯科補綴物では高い透明性が求められるので、歯科補綴物の透明性をいっそう向上させるためには第二の無機粒子の平均粒径は0.08μm以下であることが好ましい。平均粒径は、レーザー回折散乱法により測定されるD50体積の累積が全累積体積の50となる中位粒径である。歯科補綴物中の無機粒子全体中には、特に第一の無機粒子と第二の無機粒子とが共に含まれていることが好ましい。この場合、第一の無機粒子によって歯科補綴物の機械的強度が向上すると共に、第二の無機粒子によって歯科補綴物の機械的強度が更に高くなり、しかも第二の無機粒子によって歯科補綴物の透明性が高くなる。母相中に第一の無機粒子と第二の無機粒子とが分散していると、第二の無機粒子の影響によって母相の屈折率が見かけ上小さくなり、それにより母相と第一の無機粒子との屈折率差が小さくなると考えられ、このことが歯科補綴物の透明性の更なる向上に寄与すると考えられる。これにより、歯科補綴物の機械的強度と透明性とが非常に高くなる。更に、無機充填材全体中に特に第一の無機粒子と第二の無機粒子とが共に含まれていると、歯科補綴物の表面のツヤが失われにくくなると共に、歯科補綴物に着色が生じにくくなる。これは、歯科補綴物から粒径の大きい無機充填材が脱落する頻度が少なくなり、このため歯科補綴物の表面に凹凸が生じにくくなって歯科補綴物の表面が荒れにくくなるためであると考えられる。すなわち、歯科補綴物の表面が荒れていると歯科補綴物の表面に汚れが溜まり易くなって着色が生じやすくなるが、歯科補綴物の表面が荒れにくいと汚れが溜まりにくくなり、更にツヤが失われにくくなる。更に、歯科補綴物の表面が荒れているとその表面積が大きくなってしまい、実際の表面積あたりの汚れの付着量に対して見かけ上の表面積あたりの汚れの付着量が多くなってしまって着色が生じやすくなってしまうが、歯科補綴物の表面が荒れにくいとそのようなことがなくなるものである。無機充填材全体中における第一の無機粒子と第二の無機粒子の割合は特に制限されないが、歯科補綴物全体に対して、第一の無機粒子の含有量は20質量以上90質量以下であることが好ましく、さらに40質量以上、85質量以下の含有量であることが好ましい。第一の無機粒子の含有量が、20質量以上では歯科補綴物として十分な機械的強度を得ることができ、40質量以上では臼歯に用いられる歯科補綴物としての機械的強度を得ることができる。第一の無機粒子の含有量が、90質量以下で無機充填材と樹脂を均一に混練しやすくなり、85質量以下で硬化前の樹脂組成物の流動性が良くなり成形性が向上する。第二の無機粒子は歯科補綴物全体に対して1質量以上30質量以下の含有量であることが好ましく、2質量以上、25質量以下の含有量が更に好ましい。第二の無機粒子の含有量が、1質量以上であれば上記の透明性の向上やツヤの保持、着色の防止の効果が得やすくなり、2質量以上とすることでそれらの効果が顕著に現れる。第二の無機粒子の含有量が、30質量以下で無機充填材と樹脂を均一に混練しやすくなり、25質量以下で硬化前の樹脂組成物の流動性が良くなり成形性が向上する。無機充填材の粒子の形状は球状であることが好ましい。この場合、歯科補綴物の表面の平滑性が高くなり、歯科補綴物が口腔内に固定される場合に歯科補綴物によって口腔が傷つけられにくくなると共に、歯科補綴物と噛み合う対合歯が摩耗しにくくなる。更に、歯科補綴物の表面の平滑性が高くなることで歯科補綴物が着色されにくくなる。更に、歯科切削加工用レジン材料にドリルビットなどの切削用工具による切削加工が施される場合には、切削用工具の摩耗が抑制される。更に、後述するように樹脂組成物から歯科切削加工用レジン材料が形成される場合には、樹脂組成物の流動性が高くなり、これにより樹脂組成物の成形性が高くなる。球状の無機充填材の形状は、表面がほぼ曲面から形成されていれば、厳密な球体でなくてもよいが、無機充填材の真球度は0.95以上であることが好ましい。この真球度は0.97以上であれば更に好ましい。無機充填材の真球度が0.95以上であると樹脂組成物の流動性が良くなり、0.97以上とすることで成形性に好適な流動性を得ることができる。無機充填材の真球度の測定にあたっては、まず無機充填材の粒子全体中から任意に選択される50個の粒子の顕微鏡画像が撮影される。この顕微鏡画像に現れる各粒子の投影断面の面積及びこの断面の周囲長から、粒子投影断面の面積と同じ面積の真円の円周長/粒子投影断面の周囲長の測定値の値が導出される。50個の粒子についてそれぞれ導出される値の平均値が無機充填材の粒子の真球度である。無機充填材にはカップリング剤による表面処理が施されていることが好ましい。この場合、一般に歯科医療用として用いられているカップリング剤が使用されることが好ましい。カップリング剤としては、例えばγ-メタクリロキシプロピルトリメトキシシラン、ビニルトリメトキシシランなどの公知のカップリング剤が挙げられる。[樹脂成分]樹脂組成物に配合される樹脂成分としては、硬化性を有する重合性単量体などが用いられる。特に歯科用材料を得るために用いられる重合性単量体としては、一般に歯科用途に用いられているアクリレート系モノマー、メタクリレート系モノマー、ウレタンアクリレート系モノマー、ウレタンメタクリレート系モノマー、ビスフェノールA骨格を含むアクリレート系モノマー、ビスフェノールA骨格を含むメタクリレート系モノマーなどの公知の重合性単量体が挙げられる。これらの重合性単量体の具体例としては、メチルアクリレート、メチルメタクリレート、2-ヒドロキシエチルアクリレート、2-ヒドロキシエチルメタクリレート、トリエチレングリコールジアクリレート、トリエチレングリコールジメタクリレート、ポリエチレングリコールジアクリレート、ポリエチレングリコールジメタクリレート、ジフェニルグリシジルエーテルアクリレート-ヘキサメチレンジウレタン、ジ-2-メタクリロキシエチル-2,2,4-トリメチルヘキサメチレンジウレタンUDMA、2,2-ビス4-3-メタクリロイルオキシ-2-ヒドロキシプロポキシフェニルプロパンBis-GMA、トリメチロールプロパントリアクリレート、トリメチロールプロパントリメタクリレート、ネオペンチルグリコールジメタクリレート等の化合物が挙げられる。これらの化合物は一種のみが用いられても、複数種が併用されてもよい。また、重合性単量体として、一般に電子材料用として用いられるビスフェノールAジグリシジルエーテルなどのエポキシ樹脂モノマーなどの化合物が用いられてもよい。[樹脂組成物]樹脂組成物は、上記の無機充填材と上記の樹脂成分との混合物である。また、樹脂組成物は、必要に応じて、重合触媒を含有してもよい。特に歯科用材料を得るための樹脂組成物に含有される重合触媒としては、一般に歯科用として用いられている加熱重合開始剤、光重合開始剤などの公知の重合触媒が挙げられる。これらの重合触媒の具体例としては、ベンゾイルパーオキサイド、ターシャリーブチルパーオキサイド、メチルエチルケトンパーオキサイドなどの加熱重合開始剤、カンファーキノン、ベンゾイン、ベンゾフェノンなどの光重合開始剤などが挙げられる。これらの化合物は一種のみが用いられても、複数種が併用されてもよい。また、樹脂組成物は、必要に応じて、重合禁止剤、酸化防止剤、紫外線吸収剤、光安定剤、抗菌剤、フッ素徐放剤、着色顔料、その他の従来公知の添加剤などを含有してもよい。特に歯科用材料を得るための樹脂組成物に含有される添加剤としては、一般に歯科用として用いられている適宜の化合物が用いられる。樹脂組成物中の無機充填材の含有量は特に制限されないが、歯科補綴物を形成した場合に、歯科補綴物の機械的強度を充分に向上する観点から歯科補綴物全量に対して20質量以上の無機充填材が含有され得るように、樹脂組成物中の無機充填材の含有量が設定されることが好ましい。また、樹脂組成物中の無機充填材の分散性を向上する観点から樹脂組成物全量に対して95質量以下、好ましくは90質量以下となるように、樹脂組成物中の無機充填材の含有量が設定される。無機充填材の含有量が95質量以下であると無機充填材と樹脂を均一に混練しやすくなり、90質量以下であると硬化前の樹脂組成物の流動性が良くなり成形性が向上する。[歯科切削加工用レジン材料]歯科切削加工用レジン材料は上記樹脂組成物の樹脂硬化物である。樹脂組成物には、その組成に応じた光が照射され、若しくは加熱され、或いは光が照射されると共に加熱されることによって、樹脂組成物中の樹脂成分が重合硬化する。これにより、歯科切削加工用レジン材料が得られる。樹脂組成物が加熱重合型の開始剤を含有する場合には、まず、角柱状、円柱状、角板状、円板状あるいは義歯、インレー、クラウンなどの補綴物形状など適宜の形状のキャビティを有する成形型の前記キャビティに樹脂組成物が充填された後、このキャビティ内が減圧等されて樹脂組成物から気泡が除去される。次に、この成形型に蓋がされてキャビティが閉塞された状態で樹脂組成物が加圧下又は常圧下で加熱されることで重合硬化する。これにより、歯科切削加工用レジン材料が得られる。重合硬化時の加圧力や加熱温度は、必要に応じて経時的に変動してもよい。樹脂組成物が光重合型の開始剤を含有する場合には、例えば、まず光を透過させることができる部分がある、角柱状、円柱状、角板状、円板状あるいは義歯、インレー、クラウンなどの補綴物形状などのキャビティを有する成形型と蓋が準備される。この成形型のキャビティに樹脂組成物が充填された後、このキャビティ内が減圧されて樹脂組成物から気泡が除去される。次に、この成形型に蓋がされた状態で樹脂組成物に加圧下又は常圧下で光が照射される。これにより樹脂組成物が重合硬化し、歯科切削加工用レジン材料が得られる。重合硬化時には、必要に応じて光照射後の樹脂組成物に後硬化処理として加熱処理が施されてもよい。光を透過させることができる部分がある成形型及び蓋の材質としては、特に制限されないが、例えばステンレス、テフロン登録商標、シリコーン、ガラス、PET、ポリカーボネートなどが挙げられる。成形型及び蓋の表面には離型剤を付着させるなどの処理が施されることが好ましい。図1abに歯科切削加工用レジン材料Rの具体例を示す。図1aの歯科切削加工用レジン材料Rは直径98mmで厚さ20mmの円盤に形成されている。図1bの歯科切削加工用レジン材料Rは20mm×20mm×100mmの角柱に形成されている。このような歯科切削加工用レジン材料において、その中に含有されている無機充填材は、歯科補綴物に切削加工された場合の対合歯側に偏在し、かつ、不均一に分布している。図2abに示すように、歯科補綴物Hは、口腔内に取り付けられた場合に、歯茎に近い部分となる歯茎側部1と対合歯に近い部分となる対合歯側部2とに二分される。従って、図1abに示すように、歯科切削加工用レジン材料Rには、歯科補綴物Hの歯茎側部1に加工される歯茎側加工部3と、対合歯側部2に加工される対合歯側加工部4とがあり、歯茎側加工部3よりも対合歯側加工部4の方に多くの無機充填材が偏在している。従って、対合歯側加工部4の単位体積あたりの無機充填材の含有量は、歯茎側加工部3の単位体積あたりの無機充填材の含有量よりも多くなっている。また、対合歯側加工部4においては、歯茎側加工部3との境界部分点線で示すからその反対側に向かって徐々に単位体積あたりの無機充填材の含有量が多くなるように、無機充填材が不均一に分布されている。また、歯茎側加工部3においては、対合歯側加工部4との境界部分点線で示すからその反対側に向かって徐々に単位体積あたりの無機充填材の含有量が少なくなるように、無機充填材が不均一に分布されている。歯科切削加工用レジン材料の透明性は、後述する透明性試験による評価法で40以上95以下が好ましく、50以上95以下がさらに好ましく、60以上95以下が特に好ましい。これにより、歯科補綴物の審美性を向上させることができる。上記の歯科切削加工用レジン材料Rには、歯茎側加工部3の最も対合歯側加工部4から遠い面5の高さを0、対合歯側加工部4の最も歯茎側加工部3から遠い面6の高さを10とした場合に、高さ7から10の部分において、歯科切削加工用レジン材料R中の無機充填材全量の4割以上の無機充填材が含有されていることが好ましい。これにより、対合歯と当たる部分は強度が高くてフィット感及び審美性に優れる歯科補綴物Hが得やすくなるものである。歯科切削加工用レジン材料Rの上記高さ0から7の部分には、歯科切削加工用レジン材料R中の無機充填材全量の6割以下の無機充填材が含有されていることが好ましい。これにより、歯科補綴物Hの歯茎側部1に含有される無機充填材が少なくなりすぎず、歯茎側部1の強度とフィット感と審美性をバランスよくすることができる。尚、歯茎側加工部3の最も対合歯側加工部4から遠い面5は、図1abにおいて、歯科切削加工用レジン材料Rの下面であり、対合歯側加工部4の最も歯茎側加工部3から遠い面6は、図1abにおいて、歯科切削加工用レジン材料Rの上面である。また、歯科切削加工用レジン材料Rは、歯茎側加工部3の最も対合歯側加工部4から遠い面5と、対合歯側加工部4の最も歯茎側加工部3から遠い面6との間において、一定の断面積を有することが好ましい。よって、歯科切削加工用レジン材料Rは角柱状、円柱状、角板状、円板状などに形成することができる。このように歯科切削加工用レジン材料Rの対合歯側加工部4の高さ7から10の部分に無機充填材を多く偏在させて不均一にするには各種の方法を採用することができる。例えば、歯科切削加工用レジン材料Rを成形する場合に、硬化前の樹脂組成物中で無機充填材を自重等により沈降あるいは沈殿させて無機充填材を偏在させる。この場合、樹脂組成物中の樹脂成分の粘度、無機充填材の粒径や形状、樹脂組成物を静置する時間などを調整することにより、無機充填材を偏在させる割合を変えることができる。また、他の方法としては、無機充填材の含有量が異なる複数種の樹脂組成物を用いるようにする。この場合、歯科切削加工用レジン材料Rを成形する際に、無機充填材の含有量が多い樹脂組成物で対合歯側加工部4を形成し、無機充填材の含有量が少ない樹脂組成物で歯茎側加工部3を形成するようにする。[歯科補綴物]歯科補綴物は、上記の歯科切削加工用レジン材料を切削加工で所望の形状に加工して作製される。従って、従来のように、各種の材料を順次積層しながら歯科補綴物を作製する場合に比べて、工程や手間を少なくすることができ、歯科補綴物を効率よく製造することができる。ここで、切削加工には、コンピュータを利用して画面上で歯科補綴物の設計を行い、このデータに基づいて自動切削加工機によって歯科切削加工用レジン材料を切削加工して歯科補綴物を作製する歯科用のCAD/CAMシステムを用いることが好ましい。このようにCAD/CAMシステムを用いて切削加工することによって、短時間で安定した品質の歯科補綴物を作製することができる。図2abに示すように、上記の歯科補綴物Hは歯科切削加工用レジン材料Rの歯茎側加工部3から歯茎に近い歯茎側部1が形成され、対合歯側加工部4から対合歯に近い対合歯側部2が形成される。従って、歯科補綴物Hの対合歯側部2は歯茎側部1よりも単位体積あたりの無機充填材の含有量が多いため、無機充填材の補強により対合歯側部2の対合歯と当たる部分の強度を歯茎側部1よりも高くすることができる。また、歯科補綴物Hの歯茎側部1は対合歯側部2よりも単位体積あたりの無機充填材の含有量が少ないため、歯茎側部1は対合歯側部2よりも弾性率が低くなってたわみやすくなり、歯茎へのフィット感が向上するものである。さらに、歯茎側部1は無機充填材による着色を少なくすることができ、透明性が高くて審美性に優れるものである。尚、歯科補綴物Hは、下部の歯茎側部1が撓むことで天然歯やインプラント部品に嵌め込んで装着できるものである。以下、本発明を実施例によって具体的に説明する。[実施例1~7、比較例]下記表1に示す組成成分を攪拌混合することで樹脂組成物を得た。実施例1~7及び比較例では、樹脂組成物をステンレス製の成形型キャビティサイズ50mm×20mm×20mmに20mm×50mmの面を下にして充填し、減圧脱泡した後、この成形型にステンレス製の蓋を取り付けた。この状態で樹脂組成物を80°Cで1時間加熱した後、120°Cで1時間加熱することで硬化させて、樹脂硬化物歯科切削加工用レジン材料を得た。実施例7では、樹脂組成物Aをステンレス製の成形型キャビティサイズ50mm×20mm×20mmに20mm×50mmの面を下にして3割の深さ6mmの量を充填し、減圧脱泡した後、樹脂組成物Bをその上に7割14mmの深さの量を充填し、再度減圧脱泡した後、この成形型にステンレス製の蓋を取り付けた。この状態で樹脂組成物A,Bを80°Cで1時間加熱した後、120°Cで1時間加熱することで硬化させて、樹脂硬化物歯科切削加工用レジン材料を得た。実施例1~6は無機充填材が沈降することによって樹脂硬化物の下側に偏在する。実施例7の樹脂組成物は樹脂組成物A及びBとも沈降しないので、無機充填材が多い樹脂組成物Aを下に入れた後、上に無機充填材が少ない樹脂組成物Bを追加することで、樹脂硬化物の下側に無機充填材を偏在させた。比較例では、無機充填材が沈降せず、樹脂硬化物全体に無機充填材がほぼ均一に分散した。[評価法]得られた硬化物から以下の評価法に示す試験片のサイズに、対合歯側加工部のサンプルとしては硬化時に下側であった面から切り出し、歯茎側加工部のサンプルとしては硬化時に上側であった面から切り出し、各評価を行った。結果を表1に記載した。1無機充填材の偏在率試験片:1×1×1mm。対合歯側加工部のサンプルの灰分量を測定し、無機充填材の偏在率を計算で求める。n1個。2曲げ強さ試験常態:強度の代表値試験片:25×2×2mm。曲げ試験機、クロスヘッドスピード毎分1mmで破断時の強度を測定。n5個の平均値。3曲げ強さ試験水浸漬後:耐久性の代表値試験片:25×2×2mm。37°C水中に24hr浸漬。曲げ試験機、クロスヘッドスピード毎分1mmで破断時の強度を測定。n5個の平均値。4透明性試験:審美性の代表値試験片:13×13×1mmをバフ研磨仕上げで13×13×0.8mm。ヘイズメーターで全光線透過率を測定。空気層の全光線透過率を100とする。n3個の平均値。"